(57)【要約】【解決手段】  Ｒ−Ｔ−Ｍ−Ｂで表される希土類焼結磁石の表面にＦｅ、Ｃｏ、Ｎｉ、Ｓｎ、Ｃｕから選ばれる金属皮膜をメッキ法を用いて形成した後、該磁石をＦｅ、Ｃｏ、Ｎｉ、Ｓｎ、Ｃｕから選ばれる金属と、燐酸二水素ナトリウム、燐酸二水素カリウム、燐酸水素二ナトリウム、燐酸水素二カリウムから選ばれる化合物と、硫酸、硝酸、酢酸、蓚酸、クエン酸、燐酸、ピロ燐酸、硫酸ナトリウム、硫酸カリウム、硝酸ナトリウム、硝酸カリウム、酢酸ナトリウム、酢酸カリウム、蓚酸カリウム、蓚酸ナトリウム、クエン酸ナトリウム、クエン酸カリウム、燐酸ナトリウム、燐酸カリウム、ピロ燐酸ナトリウム、ピロ燐酸カリウムから選ばれる化合物を含む水溶液に浸漬するＲ−Ｔ−Ｍ−Ｂ系希土類永久磁石の製造方法。【効果】  本発明による希土類永久磁石は、希土類永久磁石に高い耐腐食性、低発塵性、環境適合性、良好な接着性を付与する。【選択図】  なし【特許請求の範囲】
【請求項１】
Ｒ−Ｔ−Ｍ−Ｂ（ＲはＹ及びＳｃを包含する希土類元素のうち少なくとも一種、ＴはＦｅ又はＦｅ及びＣｏ、ＭはＴｉ、Ｎｂ、Ａｌ、Ｖ、Ｍｎ、Ｓｎ、Ｃａ、Ｍｇ、Ｐｂ、Ｓｂ、Ｚｎ、Ｓｉ、Ｚｒ、Ｃｒ、Ｎｉ、Ｃｕ、Ｇａ、Ｍｏ、Ｗ、Ｔａから選ばれる少なくとも一種の元素であって、これらの含有量はそれぞれ５質量％≦Ｒ≦４０質量％、５０質量％≦Ｔ≦９０質量％、０質量％≦Ｍ≦８質量％、０．２質量％≦Ｂ≦８質量％である。）で表される希土類焼結磁石の表面にＦｅ、Ｃｏ、Ｎｉ、Ｓｎ、Ｃｕから選ばれる少なくとも一種からなる金属皮膜をメッキ法を用いて一層又は多層に形成した後、該磁石をＦｅ、Ｃｏ、Ｎｉ、Ｓｎ、Ｃｕから選ばれる少なくとも一種の金属と、燐酸二水素ナトリウム、燐酸二水素カリウム、燐酸水素二ナトリウム、燐酸水素二カリウムから選ばれる少なくとも一種の化合物と、硫酸、硝酸、酢酸、蓚酸、クエン酸、燐酸、ピロ燐酸、硫酸ナトリウム、硫酸カリウム、硝酸ナトリウム、硝酸カリウム、酢酸ナトリウム、酢酸カリウム、蓚酸カリウム、蓚酸ナトリウム、クエン酸ナトリウム、クエン酸カリウム、燐酸ナトリウム、燐酸カリウム、ピロ燐酸ナトリウム、ピロ燐酸カリウムから選ばれる少なくとも一種の化合物を含む水溶液に浸漬することを特徴とするＲ−Ｔ−Ｍ−Ｂ系希土類永久磁石の製造方法。
【請求項２】
請求項１記載の水溶液に浸漬した後、水洗、乾燥する請求項１記載のＲ−Ｔ−Ｍ−Ｂ系希土類永久磁石の製造方法。
【請求項３】
請求項１又は２記載の製造方法により得られ、希土類焼結磁石の表面に形成された金属皮膜の上記磁石表面に達する微細孔底部に対応する磁石表面上に、Ｃｏ、Ｎｉ、Ｓｎ、Ｃｕから選ばれる少なくとも一種の金属とその金属を含む燐化合物が堆積されてなるＲ−Ｔ−Ｍ−Ｂ系希土類永久磁石。
【発明の詳細な説明】
【技術分野】
【０００１】
本発明は、耐腐食性と低発塵性及び環境適合性を有するＲ−Ｔ−Ｍ−Ｂ系希土類永久磁石とその製造方法に関する。
【背景技術】
【０００２】
希土類系焼結磁石は、優れた磁気特性と経済性のため多くの分野で多用されてきているが、近年において環境に優しい技術を実現する目的で、エネルギーの効率化を図る手段として、光ピックアップ駆動用や省エネルギーモーターなどの需要が増大している。しかし、Ｎｄをはじめ希土類金属材料は、一般に湿気の多い空気中では極めて短時間のうちに容易に酸化してしまうため、それに伴って生じる磁気特性の劣化や磁石材料の脱落により引き起こされる汚染が欠点として存在する。
【０００３】
このため、一般的な使用にあっては、該磁石の表面に保護被膜として、特開昭６０−５４４０６号公報（特許文献１）にあるような金属被膜、特開平９−６３８３３号公報（特許文献２）にあるような無機質被膜、特開平９−１８０９２２号公報（特許文献３）にあるような有機質被膜、特開平７−７４０４３号公報（特許文献４）にあるように磁石表面をイオンプレーティングを用いたアルミなどの金属蒸着膜等により乾式被覆する方法が提唱されている。
【０００４】
この中で、より高度な低発塵性と耐食性を求める場合は、上記のうち金属皮膜が一般的に処方されるが、これら皮膜に生じる磁石素地まで到達する微細孔が発塵原因や腐蝕原因のひとつになっていることから、金属被膜にショットブラストなど物理的衝激を与えたり、クロム酸化物皮膜でトップコートするなどして、これら微細孔を封止する試みが行われている。
【０００５】
また、角部の面取りが行われていない形状や、割れやカケが生じやすい形状の磁石にあっては、バレルと呼ばれる太鼓状の容器に磁石を投入してメッキするバレルメッキ法を用いると磁石に欠損が生じるため、ラックと呼ばれるフレームに取りつけてラックごとメッキ槽に浸漬し、メッキするラックメッキ法が採られているが、このラックメッキ法においても、磁石がラックに挟まれている部分（以下、接点という）にメッキが施されない現象が生じるため、接点跡が先の微細孔と同様に発塵原因や腐蝕原因となるため、クロム酸化物皮膜でトップコートしたり、接点跡をエポキシ樹脂で保護したり、メッキ途中で接点位置を変えたりして封止する試みが行われている。
【０００６】
しかしながら、さきの物理的衝撃による封止は、例えば円筒形磁石における円筒内側の皮膜など外部からの衝撃を与えにくい形状では微細孔が塞がらないし、磁石の寸法が数ミリ以下の小物磁石や薄物磁石の場合などは磁石の固定が難しいこともあって衝撃が伝わりにくいため、微細孔が封止されなかったり、また磁石の機械的な強度不足から磁石自体が欠けたり割れてしまうなどの不具合が生じている。
【０００７】
クロム酸化物被膜によるトップコートは、クロム酸化物が有する化学的性質から、被膜を生成させる処理液と共に処理時に生じる廃棄物全てに厳密な管理が必要となるなど、扱いが難しく、更に、電気電子部品基板製造における鉛フリーハンダ化に代表されるような近年の環境への意識の高まりからクロム酸化物の使用についても削減や廃止が求められるなど、早急に代替技術が求められている。
【０００８】
接点跡のエポキシ樹脂による封止は、封止部分が盛り上がるため寸法精度が悪くなったり、繁雑な封止作業が別途必要になるなど、生産上の不具合を抱えている。
メッキ途中で接点位置を変える方法では、接点跡にメッキが上手く析出せず、接点跡を充分に埋められない場合があり、後処理としてクロム酸化物によるトップコートが必要になるなど充分な対策にならない場合がある。 
【特許文献１】特開昭６０−５４４０６号公報
【特許文献２】特開平９−６３８３３号公報
【特許文献３】特開平９−１８０９２２号公報
【特許文献４】特開平７−７４０４３号公報
【発明の開示】
【発明が解決しようとする課題】
【０００９】
本発明は上記事情に鑑みなされたもので、優れた耐腐食性、低発塵性、環境適合性、接着性を有するＲ−Ｔ−Ｍ−Ｂ系希土類永久磁石及びその製造方法を提供することを目的とする。
【課題を解決するための手段】
【００１０】
本発明者は、上記目的を達成するため鋭意検討を行った結果、素地上に金属メッキ被膜を有するＲ−Ｔ−Ｍ−Ｂ系希土類永久磁石において、金属メッキ被膜に存在する素地まで貫通する微細孔の底部（磁石素地部）及びその近傍（金属皮膜部）に、磁石素地よりも電気化学的に同等もしくは貴な金属を含む燐化合物を析出させるか堆積した磁石、及び、これら磁石を得るために、素地上に金属メッキ被膜を有するＲ−Ｔ−Ｍ−Ｂ系希土類永久磁石を磁石素地に対して電気化学的に同等もしくは貴な金属を含んだ特定の酸及び／又は塩基の水溶液に浸漬する製造方法が有効であることを見出し、本発明をなすに至った。
【００１１】
即ち、本発明は、Ｒ−Ｔ−Ｍ−Ｂ（ＲはＹ及びＳｃを包含する希土類元素のうち少なくとも一種、ＴはＦｅ又はＦｅ及びＣｏ、ＭはＴｉ、Ｎｂ、Ａｌ、Ｖ、Ｍｎ、Ｓｎ、Ｃａ、Ｍｇ、Ｐｂ、Ｓｂ、Ｚｎ、Ｓｉ、Ｚｒ、Ｃｒ、Ｎｉ、Ｃｕ、Ｇａ、Ｍｏ、Ｗ、Ｔａから選ばれる少なくとも一種の元素であって、これらの含有量はそれぞれ５質量％≦Ｒ≦４０質量％、５０質量％≦Ｔ≦９０質量％、０質量％≦Ｍ≦８質量％、０．２質量％≦Ｂ≦８質量％である。）で表される希土類焼結磁石の表面にＦｅ、Ｃｏ、Ｎｉ、Ｓｎ、Ｃｕから選ばれる少なくとも一種からなる金属皮膜をメッキ法を用いて一層又は多層に形成した後、該磁石をＦｅ、Ｃｏ、Ｎｉ、Ｓｎ、Ｃｕから選ばれる少なくとも一種の金属と、燐酸二水素ナトリウム、燐酸二水素カリウム、燐酸水素二ナトリウム、燐酸水素二カリウムから選ばれる少なくとも一種の化合物と、硫酸、硝酸、酢酸、蓚酸、クエン酸、燐酸、ピロ燐酸、硫酸ナトリウム、硫酸カリウム、硝酸ナトリウム、硝酸カリウム、酢酸ナトリウム、酢酸カリウム、蓚酸カリウム、蓚酸ナトリウム、クエン酸ナトリウム、クエン酸カリウム、燐酸ナトリウム、燐酸カリウム、ピロ燐酸ナトリウム、ピロ燐酸カリウムから選ばれる少なくとも一種の化合物を含む水溶液に浸漬することを特徴とするＲ−Ｔ−Ｍ−Ｂ系希土類永久磁石の製造方法を提供する。また、本発明は、該方法によって得られ、希土類焼結磁石の表面に形成された金属皮膜の上記磁石表面に達する微細孔底部に対応する磁石表面上に、Ｃｏ、Ｎｉ、Ｓｎ、Ｃｕから選ばれる少なくとも一種の金属とその金属を含む燐化合物が堆積されてなるＲ−Ｔ−Ｍ−Ｂ系希土類永久磁石を提供する。
【発明の効果】
【００１２】
本発明によるＲ−Ｔ−Ｍ−Ｂ系希土類永久磁石及びその製造方法は、希土類永久磁石に高い耐腐食性、低発塵性、環境適合性、良好な接着性を付与し、応用範囲を更に広げるものとして有用なものである。
【発明を実施するための最良の形態】
【００１３】
本発明において用いるＲ−Ｔ−Ｍ−Ｂで表される希土類系焼結永久磁石において、ＲはＹ及びＳｃを含む希土類元素であり、具体的にはＹ、Ｓｃ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕのうちから選ばれる少なくとも一種の希土類元素が挙げられ、特にＮｄを含むものが好適に用いられる。その含有量は５質量％以上４０質量％以下で、好ましくは１０質量％以上３５質量％以下である。ＴはＦｅ又はＦｅ及びＣｏであり、その含有量は５０質量％以上９０質量％以下で、好ましくは５５質量％以上８０質量％以下である。ＭはＴｉ、Ｎｂ、Ａｌ、Ｖ、Ｍｎ、Ｓｎ、Ｃａ、Ｍｇ、Ｐｂ、Ｓｂ、Ｚｎ、Ｓｉ、Ｚｒ、Ｃｒ、Ｎｉ、Ｃｕ、Ｇａ、Ｍｏ、Ｗ、Ｔａから選ばれる少なくとも一種の元素であり、含有量は８質量％以下で、好ましくは５質量％以下である。Ｂは０．２質量％以上８質量％以下、好ましくは０．５質量％以上５質量％以下含有される。その他、現時点で工業的に不可避不純物元素とされるＣ、Ｎ、Ｏ、Ｈ、Ｐ、Ｓ等も含まれる。
【００１４】
この磁石は、原材料から合金を作製した後、これを粉砕して粉末を得、この粉末を求める形状に成型し、焼結するという一般的に公知な製造方法を用いて作製する。例えば次の方法が挙げられる。希土類酸化物やフッ化物から精製した純希土類金属、希土類合金、純鉄、フェロボロン、各添加物元素の純金属、合金等を原材料とし、これらを耐熱性酸化物でできた坩堝に充填し、真空又は不活性気体、例えばＡｒ雰囲気中で高周波を用いて加熱溶解した後、鋳型に流し込んで冷却するか、回転する冷却ロール上に注いで急冷し、原料合金を作製する。
この原料合金にはＲ2Ｆｅ14Ｂ相（ＲはＹ及びＳｃを含む希土類元素のうち少なくとも一種（前述）、以下同じ）の他にα−Ｆｅ相、Ｒリッチ相、Ｂリッチ相等が残る場合があり、必要に応じて真空もしくは不活性気体雰囲気にて７００〜１，２００℃の温度で溶体化処理を行う。
【００１５】
原料合金はジョークラッシャー、ブラウンミル、ジェットミル等の機器を用いたり、大まかに粉砕した粒に水素ガスを吸蔵放出させたりして目的とする粒径、例えばレーザー回折式の粒度分布測定器で測定した場合で、平均粒径２０μｍ以下に粉砕する。
次いで、得られた粉末を磁場中でのプレス成型によって所望の形状に成型し、続いて真空もしくは不活性気体雰囲気で９００〜１，２００℃の温度で焼結する。
必要に応じて焼結後の磁石を、任意の形状に切断切削加工を行ったり、熱処理を行ってもよい。
【００１６】
焼結して得られた磁石は、製造過程で表面に付着した油脂を塩基性水溶液などによって除去した後、酸性水溶液などによって表面に存在する酸化物などの不動態層を取り除き、例えばワット浴を用いた電気Ｎｉメッキ、ピロ燐酸浴を用いた電気Ｃｕメッキ、その他の無電解メッキなど公知の方法を用いて表面を金属皮膜で被覆する。なお、メッキはラック法でもバレル法でもよい。
【００１７】
被覆はＦｅ、Ｃｏ、Ｎｉ、Ｓｎ、Ｃｕのうちの一種あるいはこれらの合金を１層施してもよいし、皮膜の機能を高めるため複数層施してもよい。なお、本発明において、耐食性及び低発塵性を得るための被覆層厚みは１〜４０μｍ程度、好ましくは３μｍ以上２５μｍ以下で施す必要がある。１μｍ未満では、被覆の処理技術にもよるが、素地を十分に被覆できない場合が多く、皮膜としての機能を発揮できない。また、４０μｍを超えると、金属皮膜に存在する素地まで達する微細孔が大きく減少し、本発明を実施する意義が薄れると共に、同体積に占める磁石体積が減少してしまうことにより、特に小物薄物磁石や高特性磁石においては最終的に得られる磁気特性が低下し、使用上の問題が発生してしまう。
【００１８】
本発明においては、このようにして得られた金属で被覆された磁石を、Ｃｏ、Ｎｉ、Ｓｎ、Ｃｕから選ばれる少なくとも一種の金属と、燐酸二水素ナトリウム、燐酸二水素カリウム、燐酸水素二ナトリウム、燐酸水素二カリウムから選ばれる少なくとも一種と、硫酸、硝酸、酢酸、蓚酸、クエン酸、燐酸、ピロ燐酸、硫酸ナトリウム、硫酸カリウム、硝酸ナトリウム、硝酸カリウム、酢酸ナトリウム、酢酸カリウム、蓚酸ナトリウム、蓚酸カリウム、クエン酸ナトリウム、クエン酸カリウム、燐酸ナトリウム、燐酸カリウム、ピロ燐酸ナトリウム、ピロ燐酸カリウムから選ばれる少なくとも一種を含む水溶液（処理液）に任意の温度と時間で浸漬する。
【００１９】
処理液に含む金属とその他成分の濃度は、処理する温度と時間に合わせて決めればよく、本発明が発現される条件のひとつである処理液のｐＨを一つの指標とするとき、処理温度でのｐＨが０．３以上６．５以下もしくは８．０以上１２．５以下となるように調製すればよい。なお、ｐＨ調整は成分の濃度を増減することで行ってもよいし、水酸化カリウム、水酸化ナトリウム等を用いてもよい。
【００２０】
この場合、温度及び時間は、１５〜６０℃の間で求める効果が得られる時間を選択すればよいが、生産性を考慮すると、２５〜４０℃の間で１〜５分であることが好ましい。
また、この際に微細孔への処理液の浸透を十分なものとするため、処理液に高級脂肪酸の塩などを用いた界面活性剤を配合してもよい。
【００２１】
このようにして調製した処理液が微細孔にしみ込むと、磁石素地と金属皮膜と処理液の間で局部電池が構成されることが発端となって、電気化学的に卑となる磁石素地の一部分が優先的に比較的速やかに溶解する。磁石素地の溶解が始まると、電気化学的に貴な部分に処理液中の金属が析出する。
【００２２】
この電気化学的に貴となる部分は、金属皮膜と磁石素地が接しているところでは金属皮膜上になるが、それ以外は外部から強制的に電圧をかけている場合と異なり、溶解が生じている部分近傍の溶解していない部分となるため、そこに処理液中の金属が析出する。   なお、処理液中の磁石素地よりも電気化学的に貴な金属が磁石素地上に順次析出することで、処理液に対しても保護膜の役割を果たすため、従来、微細孔のある金属被膜を有したＲ−Ｔ−Ｍ−Ｂ系希土類永久磁石を酸又は塩基の水溶液に浸漬した際に微細孔部において生じていた磁石素地の優先的侵食に伴う顕著な腐蝕劣化を最小にすることができる。
【００２３】
更にこの時、燐酸二水素ナトリウム、燐酸二水素カリウム、燐酸水素二ナトリウム、燐酸水素二カリウムの少なくとも一種と処理液中の金属との反応によって燐化合物が生成され、微細孔中に堆積し、微細孔が封止される。
処理後は、イオン交換水や純水を用いてすすいでから乾燥する。
【００２４】
なお、本発明で述べる微細孔とは、磁石を被覆している金属の表面に観察される開口部において、その大きさを開口部と同等の面積を有する真円の直径で表した場合で１ｍｍ以下のものや、ラックメッキ法によって生じた金属被膜に存在するラックの接点跡をいう。
【００２５】
以上の方法により、素地上にＦｅ、Ｃｏ、Ｎｉ、Ｓｎ、Ｃｕから選ばれる少なくとも一種からなる金属皮膜を有したＲ−Ｔ−Ｍ−Ｂ系希土類永久磁石において、素地上に形成されている金属被膜に存在する素地まで達する微細孔をＦｅ、Ｃｏ、Ｎｉ、Ｓｎ、Ｃｕから選ばれる少なくとも一種からなる金属とそれら金属を含む燐化合物で封止した希土類永久磁石を得ることができる。 
【実施例】
【００２６】
以下、本発明の実施例及び比較例を具体的に説明するが、本発明はこれらに制限されるものではない。
【００２７】
［実施例１〜４、比較例１〜４］
Ａｒ雰囲気下、所用の原材料から高周波加熱溶解により、Ｎｄ３２質量％、Ｃｏ７質量％、Ｆｅ５９．８質量％、Ｂ１．２質量％の原料合金を作製し、ジョウクラッシャーにて粗粉砕した後、窒素雰囲気下、ジェットミルを用いて微粉砕し、平均粒径３．５μｍの微粉末を得た。続いて得られた粉末を金型に充填した後、１０ｋＯｅの磁界を印加しつつ１．０ｔｏｎ／ｃｍ2の圧力を加えて成型し、真空中１，１００℃で２時間焼結し、５５０℃で１時間の加熱処理を行った。得られた磁石を１０×２０×２ｍｍと５×５×２ｍｍの２種類の形状に加工した後、各々、市販の塩基性脱脂水溶液を用いて油脂を取り除き、硝酸水溶液を用いて不動態層を除去した後に、ワット浴を用いてバレルメッキ法による電気Ｎｉメッキを施し、皮膜厚み６μｍのＮｉ皮膜で被覆して、評価用磁石とした。得られた磁石を以下の各実施例で示す処理液に２５℃で２分間浸漬し、イオン交換水ですすいだ後、８０℃の強制循環式乾燥機で１０分間乾燥した。
実施例１：Ｆｅ０．００５ｍｏｌ／Ｌ、ピロ燐酸０．０１ｍｏｌ／Ｌ、燐酸二水素ナト
リウム０．１ｍｏｌ／Ｌ
実施例２：Ｎｉ０．０１ｍｏｌ／Ｌ、ピロ燐酸０．０２ｍｏｌ／Ｌ、ピロ燐酸カリウム
０．０５ｍｏｌ／Ｌ、燐酸二水素ナトリウム０．１ｍｏｌ／Ｌ
比較例１：未処理
比較例２：市販クロメート処理剤
【００２８】
上記と同様に作製した磁石を、市販の塩基性脱脂水溶液を用いて油脂を取り除き、硝酸水溶液を用いて不動態層を除去した後にワット浴を用いてラックメッキ法による電気Ｎｉメッキを施し、皮膜厚み６μｍのＮｉ皮膜で被覆して、評価用磁石とした。得られた磁石を以下の各実施例で示す処理液に２５℃で２分間浸漬し、イオン交換水ですすいだ後、８０℃の強制循環式乾燥機で１０分間乾燥した。
実施例３：Ｆｅ０．００５ｍｏｌ／Ｌ、クエン酸０．１ｍｏｌ／Ｌ、燐酸水素二ナトリ
ウム０．１ｍｏｌ／Ｌ
実施例４：Ｎｉ０．０１ｍｏｌ／Ｌ、ピロ燐酸０．０５ｍｏｌ／Ｌ、燐酸二水素ナトリ
ウム０．１ｍｏｌ／Ｌ
比較例３：未処理
比較例４：市販クロメート処理剤
【００２９】
以上で得られた試料のうち、寸法が１０×２０×２ｍｍのものについて、１２０℃、２気圧で４８時間と７２時間と９６時間のプレッシャークッカー試験（ＰＣＴ）した結果と５質量％塩化ナトリウム水溶液に３５℃で４８時間と７２時間と９６時間浸漬した後、水洗、乾燥し、直ちに実体顕微鏡を用いて２．５〜２０倍で錆の発生やメッキ被膜のフクレやハガレの程度を観察した結果と、寸法が５×５×２ｍｍのものについて、ＶＳＭで測定したパーミアンス１における磁束密度及び保磁力の各値の１２０℃×２４時間前後での変化を百分率で示した磁気特性劣化の程度と、処理後１ヶ月経過した磁石をアクリル系及びエポキシ系接着で鉄板に接着し磁石を線速１０ｍｍ／ｍｉｎで圧縮剪断した時の剪断接着強度など、各々について評価した結果を表１に示す。
【００３０】
【表１】
2006165218.tif 000002
【００３１】
［実施例５〜８、比較例５〜８］
Ａｒ雰囲気下、所用の原材料から高周波加熱溶解により、Ｎｄ３２質量％、Ｃｏ７質量％、Ｆｅ５９．８質量％、Ｂ１．２質量％の原料合金を作製し、ジョウクラッシャーにて粗粉砕した後、窒素雰囲気下、ジェットミルを用いて微粉砕し、平均粒径３．５μｍの微粉末を得た。続いて得られた粉末を金型に充填した後、１０ｋＯｅの磁界を印加しつつ１．０ｔｏｎ／ｃｍ2の圧力を加えて成型し、真空中１，１００℃で２時間焼結し、５５０℃で１時間の加熱処理を行い、磁石を得た。得られた磁石を１０×２０×２ｍｍと５×５×２ｍｍの２種類の形状に加工した後、各々、市販の塩基性脱脂水溶液を用いて油脂を取り除き、硝酸水溶液を用いて不動態層を除去した。次いでピロ燐酸浴を用いてバレルメッキ法による電気Ｃｕメッキを施した後に、ワット浴を用いてバレルメッキ法による電気Ｎｉメッキを施し、各々３μｍ、合計で６μｍのＣｕ／Ｎｉ２層皮膜で被覆して評価用磁石とした。得られた磁石を以下の各実施例で示す処理液に２５℃で２分間浸漬し、イオン交換水ですすいだ後、８０℃の強制循環式乾燥機で１０分間乾燥した。
実施例５：Ｆｅ０．００５ｍｏｌ／Ｌ、酢酸０．１ｍｏｌ／Ｌ、燐酸二水素ナトリ
ウム０．１ｍｏｌ／Ｌ
実施例６：Ｎｉ０．０１ｍｏｌ／Ｌ、ピロ燐酸０．０１ｍｏｌ／Ｌ、ピロ燐酸カリ
ウム０．０５ｍｏｌ／Ｌ、燐酸二水素カリウム０．１ｍｏｌ／Ｌ
比較例５：未処理
比較例６：市販クロメート処理剤
【００３２】
上記と同様に作製した磁石を、市販の塩基性脱脂水溶液を用いて油脂を取り除き、硝酸水溶液を用いて不動態層を除去した後にピロ燐酸浴を用いてラックメッキ法による電気Ｃｕメッキを施した後、ワット浴を用いてラックメッキ法による電気Ｎｉメッキを施し、各々３μｍ、合計で６μｍのＣｕ／Ｎｉ２層皮膜で被覆して評価用磁石とした。得られた磁石を以下の各実施例で示す処理液に２５℃で２分間浸漬し、イオン交換水ですすいだ後、８０℃の強制循環式乾燥機で１０分間乾燥した。
実施例７：Ｎｉ０．０１ｍｏｌ／Ｌ、酢酸０．０２ｍｏｌ／Ｌ、燐酸二水素ナトリ
ウム０．１ｍｏｌ／Ｌ
実施例８：Ｃｕ０．０１ｍｏｌ／Ｌ、ピロ燐酸０．０１ｍｏｌ／Ｌ、ピロ燐酸カリ
ウム０．０５ｍｏｌ／Ｌ
比較例７：未処理
比較例８：市販クロメート処理剤
【００３３】
以上で得られた試料のうち、寸法が１０×２０×２ｍｍのものについて、１２０℃、２気圧で４８時間と７２時間と９６時間のプレッシャークッカー試験（ＰＣＴ）した結果と、５質量％塩化ナトリウム水溶液に３５℃で４８時間と７２時間と９６時間浸漬した後、水洗、乾燥し、直ちに実体顕微鏡を用いて２．５〜２０倍で錆の発生やメッキ被膜のフクレやハガレの程度を観察した結果と、寸法が５×５×２ｍｍのものについて、ＶＳＭで測定したパーミアンス１における磁束密度及び保磁力の各値の１２０℃×２４時間前後での変化を百分率で示した磁気特性劣化の程度と、処理後１ヶ月経過した磁石をアクリル系及びエポキシ系接着剤で鉄板に接着し、磁石を線速１０ｍｍ／ｍｉｎで圧縮剪断した時の剪断接着強度など、各々について評価した結果を表２に示す。
【００３４】
【表２】
2006165218.tif 000003
【００３５】
本発明の実施例では、ＰＣＴ、塩水浸漬試験ともに９６時間で変化が見られた。これは従来のクロメート処理（比較例２，４，６，８）と同等の耐食性であり、比較例１，３，５，７よりよい結果が得られた。
磁気特性は、本発明の処理による劣化は見られず、剪断接着強度は、比較例と同等かそれ以上の接着強度が得られた。